(57)【要約】  プリント回路基板を製造するための方法であって、（ｉ）少なくとも１つの表面上に、−銅表面を有する銅回路であって、銅表面が（ａ）酸化および後続の還元反応および／または（ｂ）銅表面に付着された有機化合物によって化学的に処理されている銅回路と、−銅表面を少なくとも部分的に被覆する、永久的な、非導電性の、完全には重合されていない被覆層とを有する非導電性基板を提供するステップと、（ｉｉ）雰囲気の全体積に基づいて、１０００００ｐｐｍ以下の量で分子状酸素を含有する雰囲気において、４０℃から２５０℃の範囲の温度で、永久的な、非導電性の、完全には重合されていない被覆層を有する基板を熱処理するステップであって、それにより永久的な、非導電性の被覆層を有する基板が得られ、被覆層がステップ（ｉ）と比較してより重合されているステップとをこの順序で含む、方法。
2019530986.tif 000002
【特許請求の範囲】
【請求項１】
プリント回路基板を製造するための方法であって、
（ｉ）少なくとも１つの表面上に
−  銅表面を有する銅回路であって、
前記銅表面は
−  （ａ）酸化および後続の還元反応および／または（ｂ）前記銅表面に付着される有機化合物によって化学的に処理される、銅回路と、
−  前記銅表面を少なくとも部分的に被覆する、永久的な、非導電性の、完全には重合されていない被覆層とを有する非導電性基板を提供するステップと、
（ｉｉ）雰囲気の全体積に基づいて、１０００００ｐｐｍ以下の量で分子状酸素を含有する雰囲気において、１４０℃から２５０℃の範囲の温度で、永久的な、非導電性の、完全には重合されていない前記被覆層を有する前記基板を熱処理するステップであって、それにより永久的な、非導電性の被覆層を有する基板が得られ、前記被覆層がステップ（ｉ）と比較してより重合されているステップとをこの順序で含み、
ただし、
−  ステップ（ｉｉ）は、ステップ（ｉ）の後であるが、任意の金属または金属合金が永久的な、非導電性の、完全には重合されていない前記被覆層の上に堆積される前に実行され、
−  ステップ（ｉｉ）において、前記被覆層がはんだマスクである場合、永久的な、非導電性の、完全には重合されていない前記被覆層が、単一の熱処理ステップのみで完全に重合される、方法。
【請求項２】
ステップ（ｉ）（ａ）において、前記銅表面は、Ｃｕ−（０）が結果として生じるように、前記銅表面におけるＣｕ−（０）をＣｕ−（Ｉ）およびＣｕ−（ＩＩ）に酸化し、続いて前記Ｃｕ−（Ｉ）およびＣｕ−（ＩＩ）を還元することにより化学的に処理される、請求項１に記載の方法。
【請求項３】
ステップ（ｉ）における前記銅表面は、前記銅表面上に化学処理層を含み、前記処理層は、５００ｎｍ以下、好ましくは３００ｎｍ以下、より好ましくは１８０ｎｍ以下、さらにより好ましくは１５０ｎｍ以下の最大厚さを有しており、最も好ましくは前記処理層は２０ｎｍから１００ｎｍの範囲の最大厚さを有している化学処理層を含む、請求項１または２に記載の方法。
【請求項４】
前記有機化合物が、アゾール、シラン、アゾール−シランハイブリッドおよびそれらの組み合わせからなる群から選択される１つ以上の化合物である、請求項１から３のいずれか一項に記載の方法。
【請求項５】
ステップ（ｉ）における永久的な、非導電性の、完全には重合されていない前記被覆層は、はんだマスクおよびビルドアップ層からなる群から選択され、好ましくははんだマスクである、請求項１から４のいずれか一項に記載の方法。
【請求項６】
ステップ（ｉ）における永久的な、非導電性の、完全には重合されていない前記被覆層は、独立して乾燥フィルムまたは液体である、請求項１から５のいずれか一項に記載の方法。
【請求項７】
ステップ（ｉ）における永久的な、非導電性の、完全には重合されていない前記被覆層は、５０μｍ以下、好ましくは４０μｍ以下、より好ましくは３３μｍ以下、さらにより好ましくは２８μｍ以下、最も好ましくは２２μｍ以下の層厚を有している、請求項１から６のいずれか一項に記載の方法。
【請求項８】
ステップ（ｉ）における永久的な、非導電性の、完全には重合されていない前記被覆層は、エポキシ化合物を含む、請求項１から７のいずれか一項に記載の方法。
【請求項９】
前記雰囲気内の分子状酸素の量は、５００００ｐｐｍ以下、好ましくは１００００ｐｐｍ以下、より好ましくは１０００ｐｐｍ以下、さらにより好ましくは１００ｐｐｍ以下、最も好ましくは１０ｐｐｍ以下、さらに最も好ましくは５ｐｐｍ以下である、請求項１から８のいずれか一項に記載の方法。
【請求項１０】
ステップ（ｉｉ）における前記雰囲気は、不活性ガス、好ましくは窒素、二酸化炭素、不活性希ガスおよびそれらの混合物からなる群から選択される不活性ガス、より好ましくは、窒素、二酸化炭素、ヘリウム、アルゴン、およびそれらの混合物からなる群から選択される不活性ガスであり、最も好ましくは前記不活性ガスは窒素である、請求項１から９のいずれか一項に記載の方法。
【請求項１１】
ステップ（ｉｉ）における前記温度が１４２℃から２２０℃の範囲、好ましくは１４５℃から２１０℃の範囲、より好ましくは１５０℃から２０５℃の範囲にある、請求項１から１０のいずれか一項に記載の方法。
【請求項１２】
ステップ（ｉｉ）は、少なくとも１０分間、好ましくは少なくとも２０分間、より好ましくは少なくとも３０分間実行される、請求項１から１１のいずれか一項に記載の方法。
【請求項１３】
ステップ（ｉｉ）の後に以下のステップ
（ｉｉｉ）（Ａ）前記被覆層または（Ｂ）前記被覆層によって被覆されていない前記銅表面の上に少なくとも部分的に１つ以上の金属または金属合金を堆積させるステップ
をさらに含む、請求項１から１２のいずれか一項に記載の方法。
【請求項１４】
ステップ（ｉ）は、
（ｉ）少なくとも１つの表面上に
−  銅表面を有する銅回路
を有する非導電性基板を提供するステップ
（ｉ−ａ）（ａ）酸化および後続の還元反応および／または（ｂ）有機化合物を前記銅表面に付着させる有機化合物によって前記銅表面を化学的に処理するステップ
（ｉ−ｂ）（ｉ−ａ）の後に得られた前記銅表面を少なくとも部分的に、永久的な、非導電性の、完全には重合されていない被覆層で被覆するステップである、請求項１から１３のいずれか一項に記載の方法。
【請求項１５】
プリント回路基板であって、
−  少なくとも１つの表面上に、銅表面を有する銅回路を有する非導電性基板であって、前記基板の前記表面および前記銅表面がはんだマスクで被覆され、前記はんだマスクが
−  透明であり、
−  ２０μｍ以下の層厚を有している、非導電性基板を含み、
前記はんだマスクの下の前記銅表面は、
−  金属銅色であり、
−  ２００ｎｍ以下の最大層厚さを有する変換された銅の層を示している、プリント回路基板。
【発明の詳細な説明】
【技術分野】
【０００１】
本発明は、プリント回路基板（ＰＣＢ）を製造するための方法およびプリント回路基板に関する。
【背景技術】
【０００２】
ＰＣＢは、プリント回路基板アセンブリ（ＰＣＢＡ）を得るために、その表面の少なくとも１つの上に、集積回路（ＩＣ）、抵抗器、スイッチなどの電気部品を取り付けるための薄板である。ＰＣＢの製造工程の間に、典型的には銅回路が、エポキシ樹脂またはポリイミド樹脂から典型的には作られる非導電性の絶縁基板／層上に形成される。最も共通の非導電基板／層は、ＦＲ−４として商業的に知られているガラス強化エポキシ積層板である。
【０００３】
多層ＰＣＢを得るために、典型的には、導電性銅回路を有する非導電性の絶縁基板／層のスタックが一体製品を得るように形成される。
【０００４】
典型的には、ＰＣＢ製造の間（特に、多層ＰＣＢの製造の間）に、２つの特定の種類の非導電性の絶縁基板／層が利用され、これらは不変に、（ｉ）多層ＰＣＢの内部で、回路間に非導電性の絶縁基板／層を形成する、ビルドアップ層、プリプレグ、内側層、絶縁層などとも呼ばれる、前述の非導電性の絶縁基板／層、および（ｉｉ）多層および非多層ＰＣＢにおいて最も外側の回路を被覆し、保護する（しばしばはんだレジスト、外側層などと呼ばれる）はんだマスクからなる。
【０００５】
はんだマスクは、その重合（キュアリングまたはハードニングとも呼ばれる）の後で、最も外側の非導電性基板／層の表面およびその銅回路の大部分を被覆する、完全に重合した非導電性材料の永久層である。はんだマスクは、はんだ付けのために露出させることを意図した銅回路のそれらの部分を除いて、回路を完全に被覆するためにパターン化される。そのような領域では、はんだマスクはパッド開口部などの開口部を典型的には示している。
【０００６】
通常、第１のステップにおいて、はんだマスクは、フォトイメージャブル被覆層を形成するために非導電性基板／層の表面に適用されるフォトイメージャブル組成物から形成される。第２のステップにおいて、通常７０℃から８０℃の範囲の温度でフォトイメージャブル被覆層を短時間で予備重合した後に、フォトイメージャブル被覆層は、典型的にはテンプレートやアートワークによってパターン化される化学線照射に露光される。露光に続いて、フォトイメージャブル被覆層は、被覆層の未露光部分を洗い流す現像液（有機溶媒、水溶液、または半水溶液）内で現像される。その後、開口部を有するフォトイメージャブル被覆層が残り、これは典型的には１５０℃から２００℃の範囲の温度で完全に重合され、その全寿命に対してＰＣＢの外面上の回路を保護することを意図した非導電性の、完全に重合され、パターン化され、および永久的なはんだマスクを形成する。
【０００７】
その後、ＰＣＢははんだ付け工程を受け、金属または金属合金が前記開口部の中に堆積される。典型的な手順は、無電解金属堆積による金属含有電解質からの金属堆積である。共通に堆積される金属はスズである。しかしながら、本発明者の実験によると、そのような金属含有電解質はしばしば、特に開口部の端部において、非導電性の、完全重合され、パターン化され、および永久的なはんだマスクに浸透する傾向を示す。結果として、開口部の近傍では、金属が、はんだマスクの真下、主にはんだマスクと銅回路の表面との間に堆積されることがある。開口部の周囲のはんだマスクと銅回路のそれぞれの銅表面との間の不十分な接着（およびそれに伴う一定の層間剥離）はこの浸透の理由であると考えられる。
【０００８】
米国特許第５，４８４，６８８  Ａ号明細書は、その要約において、「完全に構造化されたプリント回路基板が、はんだ接触位置が開いたままにあるはんだ停止マスクで被覆されている、構造化されたプリント回路基板のパターン化メタライゼーションのための工程であって、はんだ停止マスクは、完全な硬化がまだ起こらず、そしてプリント回路板の銅表面が実際には酸化されないような条件下で加熱され、金属は、露出されたはんだ接触位置で水性浴から堆積され、金属堆積操作の後で、マスクは、マスクが全体的に完全に硬化するのに十分な高温まで、十分に長く加熱される。不完全な予備硬化ステップは、メタライゼーション操作において溶液がマスクの下に浸透し、それによりその接着力を緩めることを防ぐ。」と記載している。
【０００９】
米国特許第５，４８４，６８８  Ａ号明細書に開示された工程は、はんだ付けに先立ってはんだマスクの予備重合ステップ、並びに完全に重合され、パターン化され、および永久的なはんだを得るために、はんだ付けの後の後重合ステップを含む二段階工程である。米国特許第５，４８４，６８８  Ａ号明細書の請求項７および８によれば、それぞれ「はんだストップマスクは、金属堆積操作に先立って酸素の排除とともに」および「保護ガス雰囲気下で」「加熱される」。
【００１０】
しかしながら、いくつかの実用的な理由から、二段階熱重合はＰＣＢ製造業者にとって非常に望ましくない。第一に、商業的に入手可能なはんだマスクおよびはんだマスク材料は、二段階熱重合のために特徴付けられておらず、および指定されていない。はんだマスクは、単一の熱処理ステップで典型的には完全に重合されるので、予備重合および後重合のステップのそれぞれに対して個々の温度範囲は規定されていない。そのような追加の仕様は、各はんだマスクに対してそれぞれ個別に実行および決定される必要がある。
【００１１】
第二に、例えば自動化されたはんだ付け工程において取り扱われる、予備重合されたはんだマスクのみを有するＰＣＢは、コンベヤローラのような機械的に硬い／固体の構成要素によって引き起こされるスクラッチおよび傷に対して脆弱である。より少なく重合（硬化）されたはんだマスクは、自動化されたはんだ付け工程の間にはんだマスクが損傷する危険性がより高くなる。これは、不良品の数を容易に増大する。さらに、はんだマスクはますます薄くなっており（例えば、２０μｍ以下の層厚を有する）、従って、機械的欠陥をより受けやすい。
【００１２】
第三に、完全に重合されていないはんだマスクは、水または他の溶媒の混入に起因してその体積を増大させる傾向がある。そのようないわゆる後膨潤は、はんだマスク内の開口部の寸法変化および非局在化のために、特に細線回路に対して、望ましくない（およびはんだマスクが完全に重合されていない場合にのみ通常起こる）。
【００１３】
第四に、二段階熱重合は、通常、予備重合のための第１の加熱ユニットおよび後重合のための追加の加熱ユニットを必要とする。しかしながら、そのような加熱ユニットの配置は、追加の費用および合理化の理由から望ましくない。
【００１４】
国際公開第２００９／１２５８４５  Ａ１号は、フレキシブル配線基板を製造するための方法を開示している。この方法では、露光およびアルカリ現像処理により所定のパターンが形成されるポリイミド層を構成するポリイミド化合物と架橋剤とを反応させるための熱処理が、１体積％より多くない酸素濃度を有する雰囲気下で行われる。酸素含有量が１体積％より多くない非常に低い酸素濃度での熱処理は、導体回路の露出表面だけでなく導体とポリイミド層との界面における変色を防止することができ、およびめっき後のポリイミド層の浮き上がりの発生を防止することができる。
【００１５】
はんだマスクと銅回路の表面との間の接着性をさらに高めるために、様々な銅表面処理（剥離強度増大表面処理とも呼ばれる）が知られている。
【００１６】
国際公開第２０１２／００５７２２  Ａ１号では、請求項１は、「金属表面と有機材料との間の接着性を促進するために金属表面を処理する方法であって、金属酸化物層が金属表面上に形成され、金属酸化物層の形成は金属酸化物と表面改質化合物との間の自己制限反応により制御される、方法」が開示されている。この反応は、銅表面の酸化およびそれに続く還元反応を含む。実施例２および５によると、この反応は、ビルドアップ層およびはんだマスクにそれぞれ適用される。しかしながら、前記ビルドアップ層およびはんだマスクの重合は、周囲空気の存在下で行われる。
【００１７】
はんだマスク用途と同様に、多層ＰＣＢ製造の間に、ビルドアップ層用途に対して、層間剥離の傾向および接着性の問題が生じ、および観察されてきた。簡単に言うと、多層ＰＣＢはビルドアップ層および銅回路を交互に積み重ねることによって形成される。ビルドアップ層は、銅回路を互いに電気的に絶縁し、さらに安定性を提供する。しかしながら、１つの層の回路を１つ以上の他の層の１つの回路と電気的に接続するビアが明確に画定された位置に形成される。そのようなビアは、例えば、レーザ、プラズマ、写真法または従来の穿孔の使用によって形成される。
【００１８】
通常、ビルドアップ層は、それぞれの非導電性基板／層上に真空ラミネートされ、前記基板／層の銅回路を被覆する。ビルドアップ層は続いてプレスされ、十分に予備重合されたビルドアップ層を得るために第１の熱処理ステップを受ける。１７０℃から２００℃の範囲の温度が約３０分間通常適用される。この熱処理をオーブン内で、高温の、清浄な空気を用いて、すなわち分子状酸素の存在下で適用することは一般的である。
【００１９】
その第１の熱処理ステップに続いて、予備重合されたビルドアップ層は、パターニングのための、特にビア形成のための状態にある。その後、ビルドアップ層の表面およびビア表面は、通常デスミア処理され、基本的には多層ＰＣＢにおいて次の銅回路を形成するための状態にある。
【００２０】
次の銅回路を形成するプロセスは、例えば、（ｉ）銅箔をラミネートすることにより通常開始する減法プロセス、（ｉｉ）無電解で堆積された銅層で通常開始するセミアディティブプロセス（ＳＡＰ）またはアドバンスト修正セミアディティブプロセス、および（ｉｉｉ）銅を選択的に堆積させるための一時的に構造化されたフォトレジスト層を形成することから開始するフルアディティブプロセス（ＦＡＰ）によって実行される。これらのプロセスのうち、ＳＡＰは、特に高密度ＰＣＢを製造するために通常適用される。
【００２１】
ＳＡＰでは、銅層は、１００℃から１５０℃の範囲の温度で少なくとも３０分間通常実行される第２の熱処理ステップ（しばしば乾燥ステップとも呼ばれる）に先立って、ビルドアップ層の表面上に無電解で堆積される。この熱処理ステップでは、予備重合されて、銅めっきされたビルドアップ層に熱が加えられる。
【００２２】
次のステップでは、一時的な非導電性材料の感光層（フォトレジスト層）が無電解で堆積された銅の層の上に形成され、続いて開口を形成するためにパターニングされ、および硬化される。その後、追加の銅が開口部の中に堆積される。
【００２３】
最後のステップでは、一時的な感光層および残留銅層が除去される。結果として、その次の層の銅回路が形成される。
【００２４】
多層ＰＣＢの寿命の間に層間剥離が起こらないことが必須である。それ故、銅回路とビルドアップ層との間の接着力は可能な限り高く、ＰＣＢの寿命の間に残っていることが望ましい。
【００２５】
本発明者の実験によると、ビルドアップ層は時々、不十分な接着が銅表面とビルドアップ層との間の界面で層間剥離をもたらし、応力試験後にブリスターが形成され、およびブラインドマイクロビア（ＢＭＶ）の近くでくさび状ボイドが形成されるという不利益を被る。
【先行技術文献】
【特許文献】
【００２６】
【特許文献１】米国特許第５，４８４，６８８  Ａ号明細書
【特許文献２】国際公開第２００９／１２５８４５  Ａ１号
【特許文献３】国際公開第２０１２／００５７２２  Ａ１号
【発明の概要】
【発明が解決しようとする課題】
【００２７】
従って、本発明の目的は、前述の不利益を克服すること、特にＰＣＢを製造するための改良された方法を提供することであり、これは、
−  多層ＰＣＢ内の両方の種類の永久的な、非導電性の被覆層、すなわちはんだマスクおよびビルドアップ層に等しく適用でき、
−  永久的な、非導電性の被覆層と銅表面との間の金属の浸透を防止し、同時に
−  特に非常に薄い被覆層が使用される場合、銅表面と被覆層との間の接着性を増大させ（向上させる）、および一般的に
−  より速く、より複雑でなく、より信頼性が高い（例えば、より不良品の少ない製造をもたらす）。
【発明を実施するための形態】
【００２８】
上述の目的は、プリント回路基板を製造するための方法により解決され、本方法は、
（ｉ）少なくとも１つの表面上に、
−  銅表面を有する銅回路であって、銅表面が
−  （ａ）酸化および後続の還元反応、および／または（ｂ）銅表面に付着される有機化合物によって化学的に処理される、銅回路と、
−  少なくとも部分的に前記銅表面を被覆する、永久的な、非導電性の、完全には重合されていない被覆層と
を有する非導電性基板を提供するステップと、
（ｉｉ）雰囲気の全体積に基づいて、分子状酸素を１０００００ｐｐｍ以下の量で含有する雰囲気において、１４０℃から２５０℃の範囲の温度で、永久的な、非導電性の、完全には重合されていない被覆層を有する基板を熱処理するステップであって、それにより永久的な、非導電性の被覆層を有する基板が得られ、被覆層はステップ（ｉ）と比較してより重合されているステップとをこの順序で含み、
ただし、
−  ステップ（ｉｉ）はステップ（ｉ）の後であるが、任意の金属または金属合金が永久的な、非導電性の、完全には重合されていない被覆層の上に堆積される前に行われ、
−  ステップ（ｉｉ）において、被覆層がはんだマスクである場合、永久的な、非導電性の、完全には重合されていない被覆層は、単一の熱処理ステップのみで完全に重合される。
【００２９】
本発明者の実験では、（本文を通して明らかにされる）本発明の方法は、はんだマスク用途における浸透（特にスズの浸透）を目覚ましく防止し、そして高度加速ストレス試験（ＨＡＳＴ、９６時間、１３０℃、８５％ｒｈ）を受けた後に、ビルドアップ層用途において良好な接着性を著しくもたらすことを示している。本発明の方法は、ＰＣＢを製造する間に最も可能な範囲で銅回路の銅表面の酸化を防止すると考えられる。
【００３０】
本発明の方法のステップ（ｉ）によれば、非導電性基板が提供される。提供される非導電性基板の少なくとも１つの表面上で、基板は
−  銅表面を有する銅回路と
−  少なくとも部分的に前記銅表面を被覆している、永久的な、非導電性の、完全には重合されていない被覆層とを有している。
【００３１】
さらに、前記銅表面は化学的に処理された銅表面である。言い換えれば、そのような銅表面を有する提供される非導電性基板は既に、前記被覆層で少なくとも部分的に被覆されているこの化学的に処理された銅表面を示している。
【００３２】
そのような化学的に処理された銅表面は、細かくおよび薄い化学処理層と表現される銅表面の表面改質により特徴付けられており、これは被覆層に対する接着力および剥離強度をそれぞれ増大させる。化学処理が酸化および後続の還元反応（本発明の方法において（ａ）と呼ばれる）を含む場合、銅表面における銅原子の真に最初の層が変換される。通常、変換は自己制限的である。化学的処理が、有機化合物を付着させる化学的処理（本発明の方法において（ｂ）と呼ばれる）を個別にまたは追加的に含む場合、有機化合物の層は、銅表面の銅原子に直接、または（ａ）の後に得られる酸化され、続いて還元された銅原子／銅イオンに付着する。化学処理層は、変換された銅原子および有機化合物の層の両方を含む。典型的には、変換された銅原子および／または前記有機化合物を含む化学処理層は、フーリエ変換赤外分光法（ＦＴ−ＩＲ）、集束イオンビーム高分解能走査電子顕微鏡（ＦＩＢ高分解能ＳＥＭ）、Ｘ線光電子分光法（ＸＰＳ）および透過型電子顕微鏡法（ＴＥＭ）によって調査、分析および測定することができる。好ましくは、分析はそれぞれの試料の垂直断面で行われる。より好ましくは、化学処理層の厚さは、ＦＩＢ高解像度ＳＥＭによって決定される。
【００３３】
しかしながら、ある場合には、それぞれの基板を製造することが好ましく、これは工程（ｉ）に対して定義されたような化学的処理が本発明の方法の一部として実行されることを意味している。この場合、プリント回路基板を製造するための本発明による方法は好ましくは、
（ｉ）少なくとも１つの表面上に
−  銅表面を有する銅回路
を有する非導電性基板を提供するステップであって
（ｉ−ａ）（ａ）酸化および後続の還元反応および／または（ｂ）有機化合物を銅表面に付着させる有機化合物によって銅表面を化学的に処理するサブステップと、
（ｉ−ｂ）（ｉ−ａ）の後に得られた銅表面を少なくとも部分的に、永久的な、非導電性の、完全には重合されていない被覆層で被覆するサブステップと
を含むステップと、
（ｉｉ）雰囲気の全体積に基づいて、分子状酸素を１０００００ｐｐｍ以下の量で含有する雰囲気において１４０℃から２５０℃の範囲の温度で、永久的な、非導電性の、完全には重合されていない被覆層を有する基板を熱処理するステップであって、それにより永久的な、非導電性の被覆層を有する基板が得られ、被覆層はステップ（ｉ−ｂ）と比較してより重合されている、ステップとをこの順序で含み、
ただし
−  ステップ（ｉｉ）は、ステップ（ｉ−ｂ）の後であるが、任意の金属または金属合金が永久的な、非導電性の、完全には重合されていない被覆層の上に堆積される前に実行され、
−  ステップ（ｉｉ）において、被覆層がはんだマスクである場合、永久的な、非導電性の、完全には重合されていない被覆層が、単一の熱処理ステップのみで完全に重合される。
【００３４】
言い換えると、本発明の方法は好ましくは、ステップ（ｉ）が、
（ｉ）少なくとも１つの表面上に、
−  銅表面を有する銅回路を有する非導電性基板を提供するステップ、
（ｉ−ａ）（ａ）酸化および後続の還元反応および／または（ｂ）有機化合物を銅表面に付着させる有機化合物により銅表面を化学的に処理するステップ、
（ｉ−ｂ）（ｉ−ａ）の後に得られた銅表面を、永久的な、非導電性の、完全には重合されていない被覆層で少なくとも部分的に被覆するステップであることが好ましい。
【００３５】
好ましくは、ステップ（ｉ−ａ）に先立って、銅表面は、洗浄ステップで洗浄され、より好ましくはエッチング洗浄ステップで洗浄される。そのようなエッチング洗浄ステップでは、好ましくは１つ以上の酸および／または１つ以上の酸化剤を含有する洗浄液が好ましくは使用される。好ましくは、無機酸および過酸化水素の混合物が使用される。好ましい無機酸は硫酸である。
【００３６】
ステップ（ｉ）（上述したサブステップ（ｉ−ａ）および（ｉ−ｂ）を含む）の後、銅回路は、処理ステップの結果として化学処理層を含む銅表面を呈する。
【００３７】
ステップ（ｉ）における「酸化および後続の還元」との用語は、酸化反応および後続の還元反応に基づく化学変換プロセスおよびその変換生成物を指す。（ａ）および（ｂ）の両方が本発明の方法のステップ（ｉ）において存在する／実行される場合、（ａ）が最初に、すなわち（ｂ）に先立って実行される。従って、（ａ）および（ｂ）が実行される場合、（ｂ）による有機化合物は主に銅に取り付けられており、銅は主に還元状態にある。
【００３８】
酸化反応は、亜塩素酸を含む亜塩素酸塩、次亜塩素酸を含む次亜塩素酸塩、過酸化水素を含む過酸化物、過マンガン酸塩、過塩素酸を含む過塩素酸塩、ペルオキソモノ硫酸、ペルオキシ二硫酸およびその関連酸を含む過硫酸塩、並びにオゾンを含む群から選択される１つ以上の酸化剤により好ましくは実行される。
【００３９】
還元反応は、有機還元剤および無機還元剤からなる群から選択される、好ましくはホルムアルデヒドを含むアルデヒド、水素化ホウ素、ボランおよび置換ボランからなる群から選択される１つ以上の還元剤により好ましくは実行される。
【００４０】
酸化反応の後で、銅は主に酸化数＋２で存在し、還元反応の後では、酸化数＋１にある一定量の銅が、Ｃｕ−（０）の即時の再酸化に起因して避けられないが、主に酸化数０である。しかしながら、酸化数０にある銅が好ましい。従って、酸化数０および＋１の銅を含有する混合物は、化学処理層において還元反応後に典型的には存在する。それ故、ステップ（ｉ）（ａ）において、銅表面は、銅表面におけるＣｕ−（０）をＣｕ−（Ｉ）およびＣｕ−（ＩＩ）に酸化し、それに続いて、Ｃｕ−（０）をもたらすように、Ｃｕ−（Ｉ）およびＣｕ−（ＩＩ）を還元することにより化学的に処理される、（上で明らかにした、好ましくは好ましいものであるとして明らかにした）本発明の方法が好ましい。前述のように、還元反応の後では、主にＣｕ−（０）をもたらす。酸化数±０および＋１にある銅を含有する混合物は、化学処理層、または前記混合物を少なくとも含有する化学処理層を形成する。用語「後続の（ｓｕｂｓｅｑｕｅｎｔ）」／「それに続いて（ｓｕｂｓｅｑｕｅｎｔｌｙ）」は、酸化反応に続く基本的に即時の還元反応を意味する。いくつかの場合においては、還元反応の前にすすぎまたはコンディショニングステップが含まれることが好ましい。
【００４１】
（ａ）の後で、エッチングのない粗面処理が得られる（非エッチング粗面処理とも呼ばれる）。この粗面処理の効果にもかかわらず、表面は、従来のエッチング方法、すなわち通常非常に著しい粗面処理またはさらには表面破壊をもたらす、通常は導体トポグラフィを変更することを含む従来のエッチング方法と比べて比較的滑らかである。それどころか、（ａ）において定義される銅表面の改質は、典型的には、２００ナノメートルの深さを超えず、それ故、ナノ構造性またはナノ構造化表面と呼ばれる。従って、ステップ（ｉ）における銅表面が、化学処理層であって、処理層の９０％以上が、５００ｎｍ以下、好ましくは３００ｎｍ以下、より好ましくは１８０ｎｍ以下、さらにより好ましくは１５０ｎｍ以下、最も好ましくは処理層の９０％以上が５０ｎｍから１００ｎｍの範囲の厚さを有している化学処理層を銅表面上に含む、（上で明らかにした、好ましくは好ましいものであるとして明らかにした）本発明の方法が好ましい。好ましくは、これらのパラメータは、処理層の垂直断面において決定される。そのような断面において、処理層の面積は、積分によって好ましくは決定され、ここで、その面積の９０％以上が、断面における処理層の総面積に基づいて、例えば５００ｎｍを超えない層厚に相当している。
【００４２】
ステップ（ｉ）における銅表面が、銅表面上の化学処理層であって、５００ｎｍ以下、好ましくは３００ｎｍ以下、より好ましくは１８０ｎｍ以下、さらにより好ましくは１５０ｎｍ以下の最大厚さを有している処理層を含み、最も好ましくは処理層が２０ｎｍから１００ｎｍの範囲の最大厚さを有している、（上で明らかにした、好ましくは好ましいものであるとして明らかにした）本発明の方法がさらにより好ましい。
【００４３】
（ａ）が存在する／実行される場合、酸化され、それに続いて、還元される銅表面が、２００ｎｍ以下、好ましくは１６０ｎｍ以下の最大層厚さ、より好ましくは１２０ｎｍ以下の最大層厚さ、さらにより好ましくは１００ｎｍ以下の最大層厚さ、最も好ましくは５０ｎｍ以下の最大層厚さを有する変換された銅の層を示す、（上で明らかにした、好ましくは好ましいものであるとして明らかにした）本発明の方法が好ましい。
【００４４】
本発明者の実験によれば、そのようなナノ構造化表面は様々な利点を提供する。高周波で使用されるＰＣＢの用途は、低減された信号損失に起因して、そのような比較的滑らかな表面から利益を得る。さらに、銅表面上のごく少量の金属銅のみが変換反応に関与し、従来の荒いエッチング方法と比較して、回路内の金属銅の低減された損失をもたらす。加えて、優れた接着性が得られる。それ故、本発明の方法では、少なくとも（ａ）、より好ましくは（ａ）および（ｂ）が実行されることが好ましい。
【００４５】
（ｂ）によれば、有機化合物が銅表面に付着する。「付着した（ａｔｔａｃｈｅｄ）」および「付着している（ａｔｔａｃｈｉｎｇ）」はそれぞれ、有機化合物の銅表面との物理化学的結合が得られるように、合成物を形成すること、付着すること、吸着することを意味する。結果として、付着した有機化合物は、共通のすすぎおよび洗浄の条件下ですすぎまたは洗浄することによっては容易に除去することができない。銅表面に付着した有機化合物は、接着促進剤および／またはＣｕ−（Ｉ）とともに合成物を形成する化合物、好ましくは、シラン系接着促進剤および／またはＣｕ−（Ｉ）とともに合成物を形成する化合物である、（上で明らかにした、好ましくは好ましいものであるとして明らかにした）本発明の方法が好ましい。
【００４６】
有機化合物が、アゾール、シラン、アゾール−シランハイブリッド（ａｚｏｌｅ−ｓｉｌａｎｅ−ｈｙｂｒｉｄｅｓ）、およびそれらの組み合わせからなる群から選択される１つ以上の化合物である、（上で明らかにした、好ましくは好ましいものであるとして明らかにした）本発明の方法が好ましい。これは、２つ以上のアゾールの混合物、２つ以上のシランの混合物、１つ以上のアゾールおよび１つ以上のシランを含有する混合物を含む。アゾール−シランハイブリッドは、例えば、シラン部分と共有結合しているアゾール部分である（シラン化アゾールとも呼ばれる）。
【００４７】
ステップ（ｉ）は、永久的な、非導電性の、完全には重合されていない被覆層によって少なくとも部分的に被覆されている銅表面を含み、これは銅表面が好ましくは前記被覆層でラミネートされることを意味する。それぞれのラミネーションプロセスは、典型的には、真空および増大した温度、しばしば１４０℃をはるかに下回る温度下で実行される。好ましいものは、ステップ（ｉ）における永久的な、非導電性の、完全には重合されていない被覆層がはんだマスクおよびビルドアップ層からなる群から選択される、好ましくははんだマスクである、（上で明らかにした、好ましくは好ましいものであるとして明らかにした）本発明の方法が好ましい。従って、ある場合には、ステップ（ｉ）における永久的な、非導電性の、完全には重合されていない被覆層は、はんだマスクである、好ましくは本明細書を通して記載されているはんだマスクである、（上で明らかにした、好ましくは好ましいものであるとして明らかにした）本発明の方法が好ましい。しかしながら、他の場合には、ステップ（ｉ）における永久的な、非導電性の、完全には重合されていない被覆層がビルドアップ層、好ましくは本明細書を通して記載されているビルドアップ層である、（上で明らかにした、好ましくは好ましいものであるとして明らかにした）本発明の方法が好ましい。
【００４８】
「少なくとも部分的に被覆する」という用語は、ある場合には、銅表面の別個の領域が、開口部、例えばコンタクトパッドを形成するために被覆されていないことを意味する。これは特に、被覆層がはんだマスクである場合に当てはまる。従って、ある場合には、ステップ（ｉ）における永久的な、非導電性の、完全には重合されていない被覆層が、銅表面の領域を露出させる開口部を示す、（上で明らかにした、好ましくは好ましいものであるとして明らかにした）本発明の方法が好ましい。しかしながら、銅表面の大部分が被覆層によって被覆されていることが好ましく、好ましくは銅表面の少なくとも８０％が被覆層によって被覆されている。
【００４９】
「永久的な」という用語は、本発明の方法の間に、またはその後に被覆層全体の除去が意図されていないことを意味する。被覆層は、一時的な被覆層ではなく、最も好ましくはＰＣＢの全寿命の間に留まる。しかしながら、この用語は、永久的な被覆層の様々な一時的な条件を除外するものではない。
【００５０】
ある場合には、本発明の方法（上で説明した、好ましくは好ましいものであると説明した方法）によって製造されたプリント回路基板は、多層プリント回路基板であることが好ましい。この場合、本発明の方法の第１のサイクルにおいて、ステップ（ｉ）の永久的な、非導電性の、完全には重合されていない被覆層はビルドアップ層であり、これは、本発明の方法の後続の第２のサイクルにおけるステップ（ｉ）の非導電性基板の基礎を形成する。従って、ステップ（ｉ）における永久的な、非導電性の、完全には重合されていない被覆層は、ビルドアップ層、好ましくは銅層のないビルドアップ層、より好ましくは金属層のないビルドアップ層である、（上で説明した、好ましくは好ましいものであるとして説明した）本発明の方法が好ましい。後続の第２のサイクルにおけるステップ（ｉ）について、少なくとも１つの表面上に銅回路を有する非導電性基板を形成するために、銅層のないビルドアップ層は、銅表面を有するそれぞれの銅回路を形成するために、第１のサイクルのステップ（ｉｉ）の後に、銅メタライゼーションプロセスを受ける。そのような一連のステップは、セミアディティブプロセスにとって典型的であり、本発明者の実験は、本発明の方法がそのような一連のステップにおいて特に有益であることを示している。金属層のないビルドアップ層は、金属層を含むビルドアップ層と比較して、通常酸素透過をより受けやすい。後者の場合では、金属層は、ビルドアップ層を通した酸素透過を通常低減させ、従って、後続の熱処理工程の間に銅表面上の銅酸化の危険性を当然に低減させる。結果として、本発明の方法は、金属層のないビルドアップ層の場合において、銅表面上での銅酸化の危険性を有利的に低減させ、接着特性を顕著に増大させる（銅酸化についてのさらなる詳細については下記参照）。
【００５１】
本発明の方法のステップ（ｉ）において定義したような非導電性基板は、ある場合において、好ましくはコア基板であり、これは典型的には多層ＰＣＢをビルドアップするための基礎および出発点である。典型的には、コア基材は、ガラスクロス強化繊維材料および外側の銅層を含む。好ましくは、そのようなコア基材は、ＳｉＯ２、Ａｌ２Ｏ３、ＴｉＯ２、ＺｒＯ２からなる群から選択される１群以上のフィラー粒子をさらに含む。そのようなコア基板はビルドアップ層ではない。
【００５２】
好ましくは、本発明の方法では、ステップ（ｉ）における被覆層は、フィラー繊維を含まず、好ましくはガラス繊維を含まない。代わりに、ステップ（ｉ）による被覆層がフィラー粒子、好ましくは、ＳｉＯ２、Ａｌ２Ｏ３、ＴｉＯ２、ＺｒＯ２からなる群から選択される１つ以上のフィラー粒子の群、最も好ましくはＳｉＯ２を含む、（上で説明した、好ましくは好ましいものであるとして説明した）本発明の方法が好ましい。
【００５３】
ステップ（ｉ）における永久的な、非導電性の、完全には重合されていない被覆層が独立して乾燥フィルムまたは液体である、（上で説明した、好ましくは好ましいものであるとして説明した）本発明の方法が好ましい。「独立して」との用語は、例えば、ＰＣＢを製造している間に、２つ以上の被覆層が使用される場合、ビルドアップ層が乾燥フィルムとして使用され得るが、はんだマスクは液体として提供することができることを意味する。
【００５４】
当業者は、この文脈における液体被覆層が十分に流動的ではないが、この技術分野において典型的な一定の粘度を示すことを知っている。同様に、当業者は、乾燥フィルムが完全に乾燥しているのではなく、むしろ一定量の典型的な溶媒を含んでいることを知っている。
【００５５】
ステップ（ｉ）における被覆層が、乾燥フィルムのはんだマスクまたは液体のはんだマスクである、（上で明らかにした、好ましくは好ましいものであるとして明らかにした）本発明による方法が好ましい。典型的には、乾燥フィルムのはんだマスクならびに液体のはんだマスクが当該技術分野において同様に利用される。ステップ（ｉ）における被覆層がビルドアップ層である場合、ステップ（ｉ）における被覆層が乾燥フィルムである、（上で明らかにした、好ましくは好ましいものであるとして明らかにした）本発明による方法が好ましい。後者は、例えば、ビルドアップ層としてフォトイメージャブル誘電体（ＰＩＤ）を含み、これは写真構造化（ｐｈｏｔｏ−ｓｔｒｕｃｔｕｒｅｄ）されている。それにもかかわらず、液体のビルドアップ層もまた開発されており、本発明の方法に適用することができる。
【００５６】
典型的には、はんだマスクは透明である。これは、当業者が、はんだマスクの下の銅表面の酸化を迅速かつ定性的に判断することを可能にしている。酸化がない場合、典型的な金属銅の色が観察され、酸化がある場合、典型的に濃い／暗褐色の色が観察される。従って、ステップ（ｉ）における永久的な、非導電性の、完全には重合されていない被覆層が透明である、（上で明らかにした、好ましくは好ましいものであるとして明らかにした）本発明による方法が好ましい。通常、ビルドアップ層は透明ではない。しかしながら、ビルドアップ層としての前述のフォトイメージャブル誘電体は、少なくともある程度の透明度を示し、それは銅表面の酸化を決定するために利用することができる。
【００５７】
ステップ（ｉ）における永久的な、非導電性の、完全には重合されていない被覆層が、５０μｍ以下、好ましくは４０μｍ以下、より好ましくは３３μｍ以下、さらにより好ましくは２８μｍ以下、最も好ましくは２２μｍ以下の層厚を有する、（上で明らかにした、好ましくは好ましいものであるとして明らかにした）本発明による方法が好ましい。
【００５８】
被覆層がビルドアップ層である場合、ステップ（ｉ）におけるビルドアップ層が、５０μｍ以下、好ましくは３３μｍ以下、より好ましくは２１μｍ以下、さらにより好ましくは１５μｍ以下、最も好ましくは１０μｍ以下の層厚を有する、本発明による方法が好ましい。
【００５９】
被覆層がはんだマスクである場合、ステップ（ｉ）におけるはんだマスクが、５０μｍ以下、好ましくは４０μｍ以下、より好ましくは３３μｍ以下、さらにより好ましくは２８μｍ以下、最も好ましくは２２μｍ以下の層厚を有する、本発明による方法が好ましい。
【００６０】
本発明者の実験では、３０μｍ以下、特に２０μｍ以下の層厚を示すはんだマスク並びにビルドアップ層は、熱処理ステップの間に酸素透過に対して非常に影響を受けやすいことを示した。従って、本発明の方法は、非常に薄い、特に３０μｍ未満の被覆層に特に有益である。
【００６１】
多くの場合、はんだマスクおよびビルドアップ層はエポキシ化合物を含む。典型的には、これらの化合物は、ステップ（ｉｉ）で激しい構造変化を受け、より多く、または完全に重合された被覆層がステップ（ｉｉ）の後に得られることをもたらす。従って、ステップ（ｉ）における永久的な、非導電性の、完全には重合されていない被覆層が、エポキシ化合物を含む、（上で明らかにした、好ましくは好ましいものであるとして明らかにした）本発明による方法が好ましい。
【００６２】
しかしながら、ある場合には、ステップ（ｉ）における被覆層が、エポキシ化合物、ポリイミド、シアン酸エステル、ビスマレイミド−トリアジン化合物、ポリプロピレンエーテル、およびポリオレフィンからなる化合物の群から選択される少なくとも１つの化合物を含むビルドアップ層である、好ましくはステップ（ｉ）における被覆層がエポキシ化合物を含むビルドアップ層である、（上で明らかにした、好ましくは好ましいものであるとして明らかにした）本発明の方法が好ましい。
【００６３】
当該技術分野において典型的および共通に、はんだマスクおよびビルドアップ層の重合は、周囲空気（すなわち、約７８体積％の窒素および約２１体積％の酸素を有する周囲雰囲気、これは、周囲空気の全組成に基づいて、２１００００ｐｐｍの酸素に等しい）の下で実行される。酸素は、周囲空気内で一般に行われている酸化化合物であり、これは熱処理ステップの間に銅の望ましくない酸化を引き起こす。この望ましくない酸化は、銅表面とはんだマスク／ビルドアップ層との間の接着を顕著に低減させると考えられる。さらに、酸化銅は浸潤を促進する。従って、本発明の方法では、ステップ（ｉｉ）で使用される雰囲気は、雰囲気の全体積を基準にして、１０００００ｐｐｍ（１０体積％）以下の量の分子状酸素を含有する。これは、他の望ましくない酸化化合物が望ましくない量で存在しないことを含む。ステップ（ｉｉ）における前記雰囲気は反応性が低く、非常に好ましくは不活性雰囲気である。従って、雰囲気中の分子状酸素の量が５００００ｐｐｍ（５体積％）以下、好ましくは１００００ｐｐｍ（１体積％）以下、より好ましくは１０００ｐｐｍ（０．１体積％）以下、さらにより好ましくは１００ｐｐｍ（０．０１体積％）以下、最も好ましくは１０ｐｐｍ（０．００１体積％）以下、さらに最も好ましくは５ｐｐｍ（０．０００５体積％）以下である、（上で明らかにした、好ましくは好ましいものであると明らかにした）本発明の方法が好ましい。
【００６４】
好ましいのは、ステップ（ｉｉ）における雰囲気が、不活性ガス、好ましくは窒素、二酸化炭素、不活性希ガス、およびそれらの混合物からなる群から選択される不活性ガス、より好ましくは窒素、二酸化炭素、ヘリウム、アルゴン、およびそれらの混合物からなる群から選択される不活性ガスであり、最も好ましくは不活性ガスが窒素である、（上で明らかにした、好ましくは好ましいものであると明らかにした）本発明の方法である。
【００６５】
より好ましくは、雰囲気は、雰囲気の全体積を基準にして、９９．０体積％を超える窒素含有量、好ましくは９９．５体積％を超える窒素含有量、さらに好ましくは９９．８体積％を超える窒素含有量、さらにより好ましくは９９．９体積％を超える窒素含有量、最も好ましくは９９．９９体積％を超える窒素含有量を有する窒素ガスである。
【００６６】
ある場合には、ステップ（ｉｉ）による雰囲気が代替的に真空である、（上で明らかにした、好ましくは好ましいものであるとして明らかにした）本発明による方法が好ましい。そのような場合において、周囲の空気は、１つ以上の不活性ガスによって置換される代わりに排気される。真空の全容積が雰囲気を形成する。しかしながら、本発明の方法においては、１つ以上の不活性ガスを適用することが好ましい。従って、ある場合には、本発明の方法のステップ（ｉｉ）において真空が適用されないことが好ましい。
【００６７】
好ましいのは、ステップ（ｉｉ）における温度が１４２℃から２２０℃の範囲、好ましくは１４５℃から２１０℃の範囲、より好ましくは１５０℃から２０５℃の範囲である、（上で明らかにした、好ましくは好ましいものであると明らかにした）本発明の方法が好ましい。本発明者の実験によれば、上述した好ましい温度は、被覆層、はんだマスクおよびビルドアップ層の両者に対して最適な重合を提供する。
【００６８】
好ましくは、上述したような温度および雰囲気は、適切なオーブンまたは硬化装置において適用される。典型的には、オーブンおよび硬化装置はそれぞれ、本発明のステップ（ｉｉ）における雰囲気の全容積を決定する。
【００６９】
被覆層がはんだマスクである場合、はんだマスクは、本発明の方法のステップ（ｉｉ）において単一のステップで完全に重合される。これは、熱駆動重合が中断されないことを意味する。言い換えると、完全重合は、単一の熱処理ステップ（ワンステップ重合）のみで実行される。これはさらに、はんだマスクが完全に重合された後で、はんだ金属またははんだ金属合金を用いたメタライゼーションが実行されることを意味する。
【００７０】
被覆層がビルドアップ層である場合、ビルドアップ層の完全重合が、後続の（例えば第２の）熱処理ステップで通常望まれる。しかしながら、「ステップ（ｉ）と比較してより重合されている」という用語は、少なくとも顕著な重合の増加が、好ましくは、より少なく重合されたビルドアップ層を通る分子状酸素透過が劇的に低減される程度まで得られ、その後のメタライゼーションが安全に実行できることを意味する。
【００７１】
ステップ（ｉｉ）が、少なくとも１０分間、好ましくは少なくとも２０分間、より好ましくは少なくとも３０分間実行される、（上で明らかにした、好ましくは好ましいものであると明らかにした）本発明の方法が好ましい。１０分未満の熱処理はしばしば、ステップ（ｉ）と比較して不十分に重合されている永久的な、非導電性の被覆層をもたらす。そのような不十分な重合はしばしば、後続の製造ステップの間に被覆層内に機械的欠陥を引き起こす。
【００７２】
ステップ（ｉｉ）が、最大で１８０分まで、好ましくは最大で１２０分まで、より好ましくは最大で９０分まで実行される、（上で説明した、好ましくは好ましいものであるとして説明した）本発明による方法が好ましい。１８０分を超える熱処理はほとんどの場合必要ではない。１８０分後、重合は更なる製造ステップに対して（例えばビルドアップ層に対して）十分であるか、または被覆層は完全に重合され、従って（例えばはんだマスクに対して）更なる重合を達成することができない。
【００７３】
特に、好ましいのは、ステップ（ｉｉ）が、２０から１８０分間、好ましくは２０から１５０分間実行される、（上で説明した、好ましくは好ましいものであるとして説明した）本発明による方法である。
【００７４】
本発明者の実験によれば、本発明の方法は、周囲空気の存在下で実行され、その他の点では本発明の方法と同一である方法と比べて接着力の顕著な増加をもたらす。接着力はしばしば剥離強度試験によって定量化される。好ましい剥離強度試験は、以下の本文の実施例のセクションにおいて説明される。そのような試験において、被覆層を銅表面から分離するために必要とされる強度が決定される。好ましいのは、（好ましくは本明細書全体にわたって明らかにしたＨＡＳＴ条件の後で）被覆層を銅表面から分離するための剥離強度が、それぞれの銅表面上への被覆層が、ステップ（ｉｉ）において周囲空気の存在下で実行され、その他の点では本発明の方法と同一である方法から得られている、そのような被覆層をそれぞれの銅表面から等しく分離するための剥離強度と比較して、少なくとも１０％増加し、好ましくは少なくとも３０％、より好ましくは少なくとも５０％、さらにより好ましくは少なくとも７０％、最も好ましくは少なくとも１００％である、（上で説明した、好ましくは好ましいものであるとして説明した）本発明による方法が好ましい。そのような剥離強度試験について、銅表面と被覆層との間の界面からもたらされる剥離強度が考慮される。
【００７５】
好ましいのは、ステップ（ｉｉ）の後に以下のステップ：
（ｉｉｉ）（Ａ）被覆層または（Ｂ）被覆層によって覆われていない銅表面の上に少なくとも部分的に１つ以上の金属または金属合金を堆積させるステップ
をさらに含む、（上で明らかにした、好ましくは好ましいものであるとして明らかにした）本発明の方法である。
【００７６】
本発明の方法における被覆層がはんだマスクである場合、銅表面ははんだマスクによって完全には被覆されていない。典型的には、はんだマスクは、銅回路の銅表面の画定された領域にアクセスを許可する開口部を含む。これらの開口部はその後、銅回路を電気部品と電気的に接続するための接触パッドを形成するために、はんだ金属、最も好ましくはスズで充填される。はんだマスクが完全に重合した後で、被覆層によって被覆されていない銅表面の上に１つ以上の金属または金属合金の堆積が実行される、（上で明らかにした、好ましくは好ましいものであるとして明らかにした）本発明の方法が好ましい。
【００７７】
本発明の方法における被覆層がビルドアップ層である場合、好ましくは金属層のないビルドアップ層が利用される（上記本文参照）。この場合、金属シード層、好ましくはパラジウムシード層が、ステップ（ｉｉｉ）において、ステップ（ｉｉ）の後に得られる熱処理されたビルドアップ層の上に堆積される。従って、金属シード層の堆積はステップ（ｉｉ）の後に実行される。そのような金属シード層は、好ましくは銅の無電解堆積のための開始点である。さらなる一連のステップにおいて、銅回路がビルドアップ層上に形成される。結果として、少なくとも１つの表面上に、銅表面を有する銅回路を有する非導電性基板が得られ、これは本発明の方法のステップ（ｉ）で定義されたような化学処理がいつでもできる状態になっている。
【００７８】
ある場合には、ビルドアップ層の十分なまたは完全な重合は、金属シード層が堆積された後、または銅回路全体が形成された後に好ましくは実行される。この好ましい場合には、ビルドアップ層の十分なまたは完全な重合は、本発明の方法のステップ（ｉｉ）において定義された分子状酸素の量を含有する雰囲気で、または周囲空気を含む雰囲気のいずれかで実行される。周囲空気の存在下でのビルドアップ層のそのような十分なまたは完全な重合は必ずしも有害ではない。本発明の方法によりすでに得られた高度な重合は、分子状酸素の移動を顕著に防止する。さらに、前記分子状酸素の移動は、ビルドアップ層の上に堆積された金属層に起因して、さらに顕著に防止される。
【００７９】
１つ以上の金属が独立して、スズ、ニッケル、金、パラジウム、銅および銀からなる群から選択される金属であり、それぞれ、１つ以上の金属合金は独立して、スズ、ニッケル、金、パラジウム、銅および銀からなる群から選択される金属を含む、（上で明らかにした、好ましくは好ましいものであるとして明らかにした）本発明の方法が好ましい。
【００８０】
ステップ（ｉ）における被覆層がビルドアップ層である場合、１つ以上の金属は独立して、それぞれ、パラジウムおよび銅からなる群から選択される金属を含む１つ以上の銅合金である。
【００８１】
ステップ（ｉ）における被覆層がはんだマスクである場合、それぞれ、１つ以上の金属は独立して、スズ、ニッケル、金、パラジウムおよび銀からなる群から選択される、より好ましくはスズおよびニッケルからなる群から選択される金属を含む１つ以上の銅合金である。本発明の方法の利点は、前述の金属、特にスズの浸潤が観察されなかったことである。これは、はんだ付け金属としてのスズの堆積が荒い条件を必要としており、容易に浸潤をもたらすので、注目に値する。
【００８２】
本発明の方法は、化学的に処理された銅表面（すなわち、剥離強度増大表面処理）と、雰囲気の全体積に基づいて、１０００００ｐｐｍ以下の量の（好ましくは１０００００ｐｐｍ未満の、より好ましくは本発明の方法について上で明らかにした）分子状酸素を含む雰囲気における後続の熱処理との組み合わせからもたらされる優れた接着性を利用している。本発明者の実験結果は、この組み合わせが驚くべきことに相乗効果をもたらすことを示している（実施例のセクションを参照）。特に非常に薄い被覆層に対して、本発明の方法は驚くほど良好な結果を示した。
【００８３】
プリント回路基板は高度に洗練された電子部品であり、高い基準と要求を満たす必要がある。本発明者の実験によれば、（上で明らかにした、好ましくは好ましいものであると明らかにした）本発明の方法に従って製造されたプリント回路基板は、特に共通のＨＡＳＴにおいて優れた結果を示している（９６時間、１３０℃、８５％ｒｈ、実施例のセクションを参照）。
【００８４】
（上で明らかにした、好ましくは好ましいものであると明らかにした）本発明の方法は、プリント回路基板を製造するためのものである。上記の本文で述べたように、被覆層と銅表面との間の優れた接着性が得られる。さらに、はんだマスクおよびビルドアップ層に対する浸潤は観察されない。
【００８５】
従って、本発明はまた、
−  少なくとも１つの表面上に、銅表面を有する銅回路を有する非導電性基板を含むプリント回路基板に関しており、基板の表面および銅表面は少なくとも部分的にはんだマスクで被覆されており、はんだマスクは
−  透明であり、
−  ２０μｍ以下、好ましくは１５μｍ以下、最も好ましくは１０μｍ以下の層厚を有しており、
はんだマスクの下の銅表面は
−  金属銅色であり、
−  ２００ｎｍ以下の最大層厚さを有する変換された銅の層を示している。
【００８６】
本発明の方法に関する上述した特徴は同様に、（上で明らかにした）本発明のプリント回路板に適用される。
【００８７】
「金属銅色」という用語は、金属銅の典型的な明るい色を示すが、顕著に暗褐色である酸化銅の典型的な色を示すものではない。当業者は、はんだマスクの下の金属銅と酸化銅とを区別する立場にある。
【００８８】
以下の非限定的な実施例によって、本発明をさらに説明する。
【００８９】
実施例
Ａ：はんだマスクの用途
試料調製
試料１から６（各々はいくつかの同一の試験片を含む）を以下のように調製した（要約についてはさらに下記の表１を参照）。
【００９０】
ステップ（ｉ）：
少なくとも１つの表面上に銅表面を有する銅回路を有する非導電性基板を提供するステップ
少なくとも１つの表面上に銅表面を有する銅回路を有する非導電性基板を示すために、銅箔（１５０ｍｍ×７５ｍｍ×３５μｍ）を使用した。
【００９１】
銅表面の洗浄
第１のステップにおいて、全ての銅箔の銅表面は、１８０ｍｌ／ＬのＳｏｆｔＣｌｅａｎ  ＵＣ１６８、２００ｍｌ／ＬのＣｕｐｒａＥｔｃｈ  Ｓｔａｒｔｅｒ、７５ｍｌ／ＬのＨｙｄｒｏｘ（全てＡｔｏｔｅｃｈの製品）および５４５ｍｌ／Ｌの脱イオン水を含む硫酸／Ｈ２Ｏ２溶液を使用してエッチング洗浄され、エッチング洗浄された銅箔を得た。エッチング洗浄は、変色防止剤および／または界面活性剤などの重酸化物および他の化合物を除去した。エッチング洗浄の後で、エッチング洗浄された銅箔は冷水で約２分間すすがれた。結果として、エッチング洗浄され、すすがれた銅箔が得られた。試料１（比較試料、本発明によらない）に対する銅箔の銅表面はそれ以上処理されず、続いてはんだマスクのラミネーションを受けた（以下の本文参照）。
【００９２】
第２のステップにおいて、試料２から６に対する銅箔の銅表面はさらに処理された。
【００９３】
サブステップ（ｉ−ａ）；銅表面の化学的処理
（ｂ）有機化合物（シラン）による処理：
試料２から４についての銅箔は、１重量％のシランを含有し、溶媒としてエタノールおよび脱イオン水を含有する被覆溶液の中に２５℃で６０秒間浸漬された。被覆溶液のｐＨは５であった（酢酸で調整）。３つの異なる被覆溶液が調製され、各々は異なるシランを含有する。
試料２について：５−［［３−（トリメトキシシリル）プロピル］チオ］−１，３，４−チアジアゾール−２（３Ｈ）−チオン
試料３について：５−［［３−（トリメトキシシリル）プロピル］チオ］−１，３，４−チアジアゾール−２−アミン
試料４について：５−［［３−（トリメトキシシリル）プロピル］チオ］−４Ｈ−１，２，４−トリアゾール−３−アミン
【００９４】
その後、得られた銅箔は乾燥された。結果として、試料２から４についてはシラン化され、乾燥された銅箔が得られた。これらの銅箔は、続いてはんだマスクのラミネーションを受けた（以下の本文参照）。
【００９５】
（ａ）酸化および後続の還元処理
エッチング洗浄の後で、試料５および６に対する銅箔の銅表面は酸化および後続の還元反応により化学的に処理された。第１に、試料５および６についての銅箔は、１５．５ｍｌ／ＬのＮｏｖａＢｏｎｄ  ＩＴ  Ｓｔａｂｉｌｉｚｅｒ（Ａｔｏｔｅｃｈ）を含有する調整溶液に５０℃で３０秒間浸漬された。調整剤は、ｐＨおよび電気化学的電位に関して銅表面を安定化させる。結果として、試料５および６については調整された銅箔が得られた。
【００９６】
第２に、調整された銅箔は、１００ｍｌ／ＬのＮｏｖａＢｏｎｄ  ＩＴ  １０２（Ａｔｏｔｅｃｈ）および１５．５ｍｌ／ＬのＮｏｖａＢｏｎｄ  ＩＴ  Ｓｔａｂｉｌｉｚｅｒ（Ａｔｏｔｅｃｈ）を含む酸化性溶液内で処理された。処理は７０℃で実行され、Ｃｕ（０）からＣｕ（Ｉ／ＩＩ）酸化物への均一で自己制限的な変換をもたらし、最終的に銅表面上に１８０ｎｍ未満の最大層厚さを有する変換された銅のニードル型の層を形成する。酸化反応の後で、酸化銅箔は冷水ですすがれた。
【００９７】
第３に、酸化され、すすがれた銅箔は、２０ｍｌ／ＬのＮｏｖａＢｏｎｄ  ＩＴ  Ｒｅｄｕｃｅｒ（Ａｔｏｔｅｃｈ）および５ｍｌ／ＬのＮｏｖａＢｏｎｄ  ＩＴ  Ｓｔａｂｉｌｉｚｅｒを含む還元溶液と接触させられた。接触は、３５℃で５分間実行され、還元反応をもたらす。還元反応は、Ｃｕ（Ｉ／ＩＩ）種をＣｕ（０）に変換し、それにより、化学物質に対する（例えば、環境および／または後続のメタライゼーションプロセスから）銅表面の安定性を強化する。還元反応の後で、銅箔は冷水で約２分間すすがれた。結果として、還元され、およびすすがれた銅箔が得られた。試料５についての銅箔は、続いてはんだマスクのラミネーションを受けた（以下の本文参照）。
【００９８】
還元反応の後で、試料６については還元され、およびすすがれた銅箔は、脱イオン水内の１０ｍｌ／ＬのＮｏｖａｂｏｎｄ  ＩＴ  Ｐｒｏｔｅｃｔｏｒ  ＭＫ（Ａｔｏｔｅｃｈ）の保護溶液の中への１分間の浸漬を受けた。基本的に、保護溶液の中への浸漬は任意である。実行される場合、それは、還元された銅の再酸化を回避するために、酸化され、続いて還元された銅表面への有機化合物の付着を提供する（上で明らかにしたサブステップ（ｉ−ａ）における（ｂ）に対応する）。浸漬の後で、試料６の銅箔は、冷水で約２分間すすがれて、続いて乾燥された。結果として、試料６については保護され、およびすすがれた銅箔が得られた。これらの銅箔は、続いてはんだマスクのラミネーションを受けた（以下の本文参照）。
【００９９】
サブステップ（ｉ−ｂ）；被覆層で銅の表面を被覆する：
第１のラミネートステップにおいて、ドライフィルム型のフォトイメージャブルはんだマスク（永久的な、非導電性の、完全には重合されていない、アクリレートおよびエポキシ化合物含有被覆層）は、真空ラミネーター（Ｄｙｎａｃｈｅｍ  ＶＡ  ７１２４−ＨＰ６）を使用することにより、２０から２５℃の範囲内の室温および５０から６０％の相対湿度を有するクリーンルーム内で、黄色光の下、６つの試料全ての銅表面の上に真空ラミネートされた。各はんだマスクは２０μｍの層厚を有しており、従って分子状酸素の透過を受けやすい。
【０１００】
真空ラミネーションの条件は以下の通りである。
第１ステップ：１００℃、真空：３ｈＰａで３０秒、圧力：０．５ＭＰａで３０秒
第２ステップ：８０℃、圧力：８ｋｇｆ／ｃｍ２で６０秒
【０１０１】
ラミネーションの後で、ラミネートされた銅箔が得られた。
【０１０２】
熱処理に先立って、積層された銅箔は、１０００ｍＪ／ｃｍ２の印加全露光エネルギーを有するＵＶバンプを用いて光化学的に予備重合された。このステップでは、特にアクリレート化合物が重合される。
【０１０３】
結果として、各試料に対して、永久的な、非導電性の、完全には重合されていないはんだマスクを有する銅箔が得られた。
【０１０４】
【表１】
2019530986.tif 000003
【０１０５】
ステップ（ｉｉ）  基板を熱処理する
各試料において、少なくとも１つの試験片が以下の２つの熱処理ステップのうちの１つを受けた。
−  従来の熱風対流式オーブン（Ｈｅｒａｅｕｓ  Ｏｖｅｎ  ＵＴ  ６２００）を用いて１６０℃で６０分間処理する（本発明の方法によらない試料をもたらすが、代わりに比較例をもたらす）。
そのような熱処理を受けた試料は、以下においてさらに「＋Ｏ２」と略され（例えば、試料１、＋Ｏ２）、それらの熱処理が周囲空気の存在下で実行されたことを示している。
【０１０６】
−  ５ｐｐｍ未満の量の分子状酸素を含有する雰囲気を示すオーブン（ＡＴＶ  ＰＥＰ−６０３）において、１６０℃で６０分間処理する。
この熱処理を受けた試料は、以下において「−Ｏ２」と略され（例えば、試料１、−Ｏ２）、それらの熱処理が不活性雰囲気内で実行されたことを示している。「−Ｏ２」試料は、銅表面が化学的に処理されているか否かに応じて、本発明または比較例のいずれかによるものとすることができる。
【０１０７】
各熱処理ステップにおいて、完全には重合されていないはんだマスクは、前記の熱処理の間に完全に重合され、単一の熱処理ステップのみで、すなわち熱駆動重合を中断することなく重合された（ワンステップ重合）。このステップでは、特にエポキシ化合物が重合される。
【０１０８】
剥離強度試験によるはんだマスク接着性評価
熱処理の後で得られた各試料（１から６）（「＋Ｏ２」および「−Ｏ２」を含む）について、
（１）上で説明したように熱処理の直後に（初期剥離強度とも呼ばれる）
（２）９６時間のＨＡＳＴの後に（ＨＡＳＴ条件：１３０℃、８５％相対湿度、ＨＡＳＴチャンバー：ＥＨＳ−２２１Ｍ）
剥離強度が決定された。
【０１０９】
剥離強度を決定するために、硬質板が完全重合されたはんだマスクに面するような方法で、それぞれの銅箔を硬質板（銅箔と同じサイズ）に接着することにより、いくつかのストリップ型の断片が各試験片から調製された。結果として、構造的に強化されたはんだマスクを有する銅箔が得られた。
【０１１０】
その後、各強化された銅箔は前記ストリップ型の断片（１０×１００ｍｍ、Ｍｉｌｌｉｎｇ  Ｃｕｔｔｅｒ、Ｗａｌｔｅｒ  Ｌｅｍｍｅｎ  ＣＣＤ）にスライスされた。
【０１１１】
ストリップ型の断片は、そのそれぞれの構造的に強化されたはんだマスクから銅箔を剥離するのに必要な剥離強度（角度：９０°、速度：５０ｍｍ／分）を個々に評価するために、剥離力測定機（Ｒｏｅｌｌ  Ｚｗｉｃｋ  Ｚ０１０）にかけられた。典型的には、層間剥離を回避するのに必要とされる剥離強度が高いほど、接着性は良好である。
【０１１２】
剥離強度試験の結果を以下の表２に要約する。
【０１１３】
【表２】
2019530986.tif 000004
【０１１４】
試料１の全体並びに全ての試料２から６、＋Ｏ２については、本発明によらない比較例である。全ての試料２から６、−Ｏ２については本発明の方法と一致する。
【０１１５】
試料１に対する剥離強度値は、表２によれば最も低い。試料１、−Ｏ２は、米国特許第５，４８４，６８８  Ａ号に開示されている教示に基づいており、はんだマスクはワンステップ重合で完全に重合された。不活性窒素雰囲気（−Ｏ２）が周囲空気（＋Ｏ２）の代わりに使用される場合、試料１について、剥離強度の増加は全く観察されず（「熱処理後」を参照）、または少なくとも顕著な剥離強度の増加は得られなかった（「ＨＡＳＴ後」を参照）。従って、不活性窒素雰囲気において（剥離強度増大表面処理によって処理されていない）銅表面上ではんだマスクを重合するだけでは、良好な接着性を得るには不十分である。
【０１１６】
試料２から６は、剥離強度増大表面処理を受けた（実施例５および６は、国際公開第２０１２／００５７２２  Ａ１号に開示された教示に基づいて処理された）。表２によれば、試料１から６について、＋Ｏ２（熱処理後）の剥離強度は、１．２７（剥離強度増大表面処理のない試料１）から最大４．７６（試料６）まで増大した。ＨＡＳＴ後では、０．１１（試料１）から最大１．８０（試料６）までの類似の結果が得られた。この剥離強度の増加は、周囲空気の存在下でさえも得られ、表面処理から得られる。
【０１１７】
しかしながら、驚くべき追加の剥離強度の増大が、（１）剥離強度増大表面処理（好ましくは酸化および後続の還元反応を含む）および（２）不活性雰囲気における熱処理を組み合わせることによって達成される。
【０１１８】
表２は、（１）および（２）の組み合わせが相乗効果を示すことを示している。（１）および（２）を組み合わせた後に得られる剥離強度は、（１）および（２）について個々に得られた剥離強度の合計を超える。表２の結果は、不活性窒素雰囲気は剥離強度増大表面処理の効果を相乗的に高めることを示している。さらに、米国特許第５，４８４，６８８  Ａ号明細書において開示されているようなツーステッププロセスが回避された。
【０１１９】
浸潤試験によるはんだマスクの接着性評価（スズのはんだ付け）
別の６つの試料は、銅箔の代わりに銅張積層板（ＣＣＬ）を使用したという本質的な違いはあるが、上記のセクションＡで概説したように調製された。さらに、はんだマスクをラミネートした後に、はんだマスクにおいて約２００μｍの開口径を有する開口部を得るために、はんだマスクのパターニングが実行された。
【０１２０】
この目的のために、はんだマスクでラミネートされたＣＣＬは、フォトマスクの上に整列され、続いて周囲温度で５００ｍＪ／ｃｍ２の露光エネルギーで（接触露光ユニットＥＸＭ−１２０１−Ｆ０２を用いて）化学線露光に晒され、選択的に予備重合されたはんだマスクを有する試料を得た。はんだマスクは、約１重量％の無水炭酸ナトリウムを含む水性現像溶液内で現像され、水ですすがれ、続いて上で説明したような熱処理を受けた。結果として、永久的な、パターン化された、非導電性の、完全に重合されたはんだマスクを有する試料が得られた。
【０１２１】
試料は、第１に、硫酸ベースの洗浄液（Ｐｒｏｓｅｌｅｃｔ  ＳＦ、Ａｔｏｔｅｃｈ）を使用することにより５０℃で５分間洗浄され、続いて水ですすがれた。
【０１２２】
次に、開口部において露出された銅表面は、１００ｇ／ＬのＣｏｐｐｅｒ  Ａｃｔｉｖａｔｏｒ  ＢＣ６５（Ａｔｏｔｅｃｈ）のマイクロエッチング溶液を用いて３０℃でマイクロエッチングされ（エッチング深さ約１μｍ）、続いて水ですすがれた。
【０１２３】
その後、スズが、ツーステップ手順において、前記露出された銅表面の上にはんだ付けプロセスにおいて堆積された。第１に、２２℃の堆積溶液（Ｓｔａｎｎａｔｅｃｈ、Ａｔｏｔｅｃｈ）の中へ１分間の浸漬が実施され、同一の溶液の中への１５分間の浸漬が続くが、７５℃の温度を示している。その後、それぞれの試料は水ですすがれた。最後に、スズではんだ付けされた試料が得られた。
【０１２４】
浸潤の質が光学顕微鏡（Ｏｌｙｍｐｕｓ  ＢＸ５０）によって調べられた。
【０１２５】
試料１は、全ての試験片について、荒いスズはんだ付けの条件に起因して、はんだ付けプロセスの間に銅表面からのはんだマスクの深刻な層間剥離を示した。開口部の中への適切なスズ堆積は不可能であった。従って、顕微鏡による調査は実行されなかった。
【０１２６】
試料２から６、＋Ｏ２は、はんだマスクと銅表面との間に望ましくないスズの浸潤を頻繁に示し、試料２から６、−Ｏ２については、そのような浸潤は観察されなかった。図１において、ＡおよびＢのスズではんだ付けされた開口部は、約２００μｍの直径ｄ１を有する白色の円として概略的に描かれている。浸潤していないはんだマスクは、斜線部で描かれている。はんだマスクの下の浸潤したスズは、幅ｄ２の環状部として描かれている（ｄ２は約２５から３５μｍの範囲である）。対応するオリジナルの図は図２に示されている。図１のＡは、試料６、＋Ｏ２に対して観察されたスズの浸潤を概略的に示している。対照的に、スズの浸潤は、試料６、−Ｏ２に対して、図１Ｂにおいて示されるように、観察されなかった。同様の結果が試料２から５に対して得られた（データは示さず）。
【０１２７】
本発明の方法に従って製造されたプリント回路基板は、特に２０μｍ以下の厚さを有するはんだマスクに対して、スズの浸潤なしにスズの半田付けを可能にする。さらに、浸潤、特にスズを有する浸潤を防止することは、付着の問題単独ではないと考えられる。結果は、（１）剥離強度増大表面処理（好ましくは酸化および後続の還元反応を含む）および（２）不活性窒素雰囲気内での熱処理（５ｐｐｍ未満の分子状酸素）の前述の組み合わせが、接着力を改善するだけでなく、浸潤をさらに防止する（比較的低い剥離強度値を示す試料についてさえも；表１の試料２から４を試料５および６と比較されたい）ことを示している。これは、分子状酸素を透過させる傾向がある非常に薄いはんだマスク（特に２０μｍ以下）に特に当てはまる。
【０１２８】
試料２から６、−Ｏ２はまた、標準テープ試験に合格した（結果は示されていない）。
【０１２９】
Ｂ：ビルドアップ層用途
ビルドアップ層用途のために、２つの追加の試料（試料７および８）を調製した。これらの試料は、はんだマスク用途に対して上記Ａの項目で概説したように同様に調製され、ビルドアップ層がはんだマスクの代わりに使用され、さらに以下の相違を有している。
−  各ラミネーションステップにおいて、ラミネートパラメータは上で説明したようなものであるが、第２のステップにおいて１００℃が適用されたという本質的な相違を有している
−  熱処理が以下のように実施された（周囲空気の存在下および５ｐｐｍ未満の分子状酸素の不活性ガス（窒素）の下：両方に対して）：１５０℃から１８０℃の範囲の温度で６０分、続いて２００℃で６０分
【０１３０】
主に２０μｍの典型的なエポキシ含有ビルドアップ層が多数の試験系列で試験された。さらに、同一のエポキシ含有ビルドアップ層に対して多数の結果が得られるが、４０μｍの厚さを示している。
【０１３１】
【表３】
2019530986.tif 000005
【０１３２】
剥離強度は、熱処理後およびＨＡＳＴ後に再び測定されている（上で明らかにしたＨＡＳＴ）。
【０１３３】
剥離強度の結果が表４にまとめられる。
【０１３４】
【表４】
2019530986.tif 000006
【０１３５】
試料７は比較例である。剥離強度増大表面処理は存在しない。周囲空気（＋Ｏ２）の存在下では、基本的に接着性は得られない（剥離強度０．１から０．３）。試料８、＋Ｏ２の全ては、（雰囲気の全体積に基づいて）１０００００ｐｐｍ以下の量の分子状酸素を含有する雰囲気においての熱処理を含まず、従って、本発明によるものでもない。一方、試料８、−Ｏ２の全ては本発明によるものである。
【０１３６】
表４において明確に示されるように、試料７および試料８の両方について、−Ｏ２に対して得られた剥離強度は、＋Ｏ２に対して得られた剥離強度と比較して顕著に増大している。
【０１３７】
試料８において実行された剥離強度増大表面処理は、不活性窒素雰囲気の好ましい効果を増大させる。再び、（１）剥離強度増大表面処理（好ましくは酸化および後続の還元反応を含む）と、（２）不活性雰囲気内での熱処理との組み合わせは驚くべきことに、および相乗的に剥離強度を予想外に増大させる。
【０１３８】
興味深いことに、試料８、４０μｍは、周囲空気（＋Ｏ２）の存在下でさえも比較的高い剥離強度を示す。不活性窒素雰囲気において、いずれの場合においても顕著な剥離強度の増大が観察されるが（試料８、−Ｏ２を参照）、この実施例では４０μｍのビルドアップ層が２０μｍのビルドアップ層と比較して分子状酸素の透過を本質的に受けにくいことを示している。
【０１３９】
従って、本発明の方法は、４０μｍ未満の厚さを有するビルドアップ層に対して特に有益である。
【図１】
2019530986.tif 000007
【図２】
2019530986.tif 000008
【国際調査報告】
2019530986.tif 000009
2019530986.tif 000010
2019530986.tif 000011